КОМПОЗИЦИОННАЯ СИСТЕМА ДЛЯ УСТРОЙСТВА ПОЛОВ
COMPOSITE SYSTEM FOR FLOOR DEVICES

Изобретение относится к отделке зданий, в частности к полам, приготовляемым на месте строительства. Может быть использовано в промышленном и гражданском строительстве при изготовлении полов зданий.
Согласно RU 2327664 C1, кл. C04B 28/14, кл. C04B 18/24, кл. E04F 15/12 (2006.01) известна композиция для устройства полов, содержащая гипс, древесные опилки, измельченный волокнистый материал и водный раствор алюмокалиевых квасцов. Недостатком данного изобретения является дополнительное измельчение волокон материала, полученная композиция имеет высокие показания по теплопроводности и низкие показания устойчивости к влаге.
Согласно SU 1470713 A1, кл. С04В 28/14, E04F 15/12 наиболее близким техническим решением является способ устройства пола первого теплоизоляционного слоя путем нанесения на бетонное основание щавелевой кислоты с последующей заливкой составом, содержащим  сульфата кальция, цемента, лигносульфоната и последующей заливкой самовыравнивающейся стяжки, содержащей  сульфата кальция, цемент, лигносульфонат. Недостаток данного способа: применение более дорого вяжущего, неравномерное вспучивание по высоте первого слоя, перерасход материала, непрогнозируемый результат.
Задачей данного изобретения является улучшение физико-механических свойств и упрощение технологии производства, снижение нагрузки на перекрытия, повышение устойчивости полов к действию влаги, уменьшение теплопроводности полов и повышение изоляции ударного шума.
Ожидаемый технический результат заключается в упрощении технологии производства композиционной системы. Возможность получения композиционной системы для устройства пола с заранее прогнозируемыми в широком спектре свойствами.
Предлагаемая композиционная система отличается составом, способом приготовления ячеистого гипсобетона, точностью приготовления раствора заданной плотности нужного объема с равномерно распределенной структурой вспененной массы, использованием более дешевого гипсового вяжущего β-модификации, снижением количества гипсового вяжущего путем введения песка. Обуславливает четкий расход сырьевых материалов как на первый, так и на второй слои.
3
2
3
2
Технический результат достигается тем, что композиционная система для устройства полов состоит из теплоизоляционного слоя, состоящего из ячеистого пеногипсобетона плотностью 400-900 кг/м с прочностью на сжатие 15-35 кг/см (табл. 1) и упрочняющего слоя состоящего из быстротвердеющего наливного пола плотность которого составляет 1700 кг/м с прочностью на сжатие 180 кг/см (таб. 2). Первый слой дает низкую теплопроводность и является демпфером ударного шума, проходящего через упрочняющий слой, таблица №3. Второй слой исполняет роль брони, распределяющей нагрузку и ударные колебания по всей площади.
Композиционная система для устройств полов устраивается в два этапа:
3
первый этап - заливка по заранее выставленным маякам вспененного модифицированного гипсового вяжущего плотностью 400-900 кг/м. Толщина слоя от 2 см и выше;
второй этап - устройство пола самовыравнивающим быстротвердеющим слоем в нулевую отметку толщиной 5 - 20 мм.
В состав первого теплоизоляционного слоя входят: 99% - сухая строительная смесь для приготовления ячеистого бетона (состоящая из 79% гипсового вяжущего марки Г-5БII, или Г-6БII, или Г-7БII, 20% модификатора гипса МГ-2 (состоящего из гидравлического вяжущего 50-90%, активного минерального компонента 9,9%, пластифицирующей добавки 2,1-5%) и 1% - (синтетический пенообразователь ПБ-Люкс Супер или ПБ-2000, представляющих собой водный раствор смеси анионоактивных ПАВ со стабилизирующими и функциональными добавками или белковый пенообразователь"Биофомм на основе полимерных амфолитных ПАВ.), водопроводная вода. Допускается введение в состав керамзитовой крошки, полистирола, пеностекла но не более 25% от общей массы. Способ приготовления в баросмесителе.
В состав второго упрочняющего слоя входит самовыравнивающийся быстротвердеющий пол (состоящий из 50% гипсового вяжущего марки Г-5БII, или Г-6БII, или Г-7БII, 10% модификатора гипса МГ-2, 40% песка фракцией до 0,63 мм), водопроводная вода.
Технический результат: сокращение сроков устройства полов, снижение нагрузки на перекрытия, повышение устойчивости к влаге, снижение теплопроводности полов и улучшение изоляции ударного шума.
Композиционная системы для устройства полов осуществляется следующим образом.
3
На плиту перекрытия 1 заливается слой вспененного модифицированного гипсового вяжущего 2 плотностью 400-900 кг/м. Далее через 50-60 мин после начала гидратации вспененного слоя 2 заливается в нулевую отметку слой самовыравнивающийся 3. Вспененный слой 2 и слой самовыравнивающий 3 заливаются вплотную к ограждающей или межкомнатной перегородке 4.
Композиционная система для устройства полов в разрезе показана на фиг.1:
1. Плита перекрытия.
3
2. Вспененный слой модифицированного гипсового вяжущего плотностью 400-900 кг/м.
3. Слой пола самовыравнивающийся быстротвердеющий.
4. Ограждающая панель или перегородка межкомнатная.